(57)【特許請求の範囲】
【請求項１】
ポリオレフィン系樹脂７０〜９７重量％とフィラー３〜３０重量％を含有する２軸延伸フィルムを有する光反射体であって、前記フィラーが平均粒径が０．１〜８μｍである炭酸カルシウムであり、前記２軸延伸フィルムの面積延伸倍率が２５〜７０倍であり、かつ輝度が１２００ｃｄ／ｍ2以上である光反射体。
【請求項２】
前記２軸延伸フィルムにおける前記フィラーの体積比率が３．０〜３５体積％である請求項１に記載の光反射体。
【請求項３】
前記無機フィラーが、比表面積が２０，０００ｃｍ2／ｇ以上であり、かつ粒径１０μｍ以上の粒子を含まない炭酸カルシウムであることを特徴とする請求項１または２に記載の光反射体。
【請求項４】
前記炭酸カルシウムが重質炭酸カルシウムであることを特徴とする請求項１〜３のいずれかに記載の光反射体。
【請求項５】
前記２軸延伸フィルムの縦方向延伸倍率ＬMDと横方向延伸倍率ＬCDの比であるＬMD／ＬCDが０．２５〜２．７である請求項１〜４のいずれかに記載の光反射体。
【請求項６】
次の式で算出された空孔率が１５〜６０％である請求項１〜５のいずれかに記載の光反射体。
【数１】
ρ0−ρ
空孔率（％）  ＝  ――――――――  ×  １００
ρ0
（上式において、ρ0は真密度であり、ρは密度である）
【請求項７】
ＪＩＳ  Ｐ−８１３８の不透明度が９０％以上である請求項１〜６のいずれかに記載の光反射体。
【請求項８】
ポリオレフィン系樹脂７０〜９７重量％とフィラー３〜３０重量％を含有する前記２軸延伸フィルムに他の２軸延伸フィルムが積層した多層構造を有する請求項１〜７のいずれかに記載の光反射体。
【請求項９】
前記多層構造の表面に、ポリオレフィン系樹脂７０〜９７重量％とフィラー３〜３０重量％を含有する前記２軸延伸フィルムが形成されている請求項８に記載の光反射体。
【請求項１０】
前記多層構造が表面層／基材層／裏面層の３層構造であり、前記表面層と前記裏面層がポリオレフィン系樹脂７０〜９７重量％とフィラー３〜３０重量％を含有する２軸延伸フィルムである請求項８に記載の光反射体。
【請求項１１】
前記基材層がポリオレフィン系樹脂７０〜８５重量％とフィラー１５〜３０重量％を含有する２軸延伸フィルムである請求項１０に記載の光反射体。
【請求項１２】
前記基材層がプロピレン系樹脂と前記プロピレン系樹脂よりも低融点の樹脂を含有する２軸延伸フィルムである請求項１０または１１に記載の光反射体。
【請求項１３】
前記基材層中の前記プロピレン系樹脂よりも低融点の樹脂の含有量が３〜２５重量％である請求項１２に記載の光反射体。
【請求項１４】
前記基材層が二酸化チタンを０．５〜１０重量％含有し、前記表面層と前記裏面層がいずれも二酸化チタンを０．１〜０．９重量％含有する請求項１０〜１３のいずれかに記載の光反射体。
【請求項１５】
前記表面層と前記裏面層の肉厚がいずれも０．１μｍ以上１．５μｍ未満である請求項１０〜１４のいずれかに記載の光反射体。
【請求項１６】
前記表面層と前記裏面層の肉厚がいずれも３層構造の１〜５％である請求項１０〜１５のいずれかに記載の光反射体。
【請求項１７】
前記２軸延伸フィルムの表裏面に保護層を有する請求項１〜１６のいずれかに記載の光反射体。
【発明の詳細な説明】
【０００１】
【発明の属する技術分野】
本発明は光反射体に関するものである。詳しくは光源光を反射して高輝度を実現させる光反射体に関するものである。
【０００２】
【従来の技術】
内蔵式光源を配置したバックライト型の液晶ディスプレイが広く普及している。バックライト型のうちサイドライト方式の典型的な構成は、図１に示すとおりであり、透明なアクリル板３に網点印刷２を行った導光板、その片面に設置した光反射体１、拡散板４そして、導光板サイドに接近した冷陰極ランプ５からなる。導光板サイドより導入された光は網点印刷部分で発光され、光反射体１で光の反射、洩れを防ぎ、拡散板４で均一面状な光を形成する。
【０００３】
このようなバックライトユニットにおいて、光反射体は、内蔵式光源の光を表示のために効率的に利用できるようにするとともに、それぞれの目的にあった表示を実現するために機能する。一般に、ギラギラとした鏡面反射は嫌われるため、散乱反射による面方向に比較的均一な輝度を実現し、見る人に自然な感じを与えることが必要とされる。とくに液晶ディスプレイのサイドライト方式に用いられる反射板は、導光板から裏抜けする光を面方向に輝度ムラなく、均一に反射させることが要求される。
【０００４】
従来から、光反射体の輝度を向上させるために、酸化チタンなどの白色顔料や蛍光増白剤を光反射体を構成するフィルムに添加することが知られている。また、光透過防止と鏡面反射の防止を兼ねて、アルミ等の金属板上に酸化チタン等の白色顔料を塗布することも知られている。
【０００５】
【発明が解決しようとする課題】
このように、従来から知られている光反射体は、光学的特徴を有する成分を使用することにより輝度を始めとする光学的機能の調節を行っていた。本発明は、このような光学的特徴を有する成分を用いることに視点を置かず、光反射体の構造に特徴を持たせることにより、輝度の向上を安価に実現することを課題とした。
【０００６】
【課題を解決するための手段】
本発明者らは、導光板サイドから導入された光が屈折、反射する際、真円に近い微細なレンズを多数敷きつめた構造を有する光反射体を実現すれば、効率良い反射が実現し、輝度の向上が図れるものと考えた。そして、微細なレンズの機能を延伸により形成する微細な空隙に持たせれば、安価に課題を解決することができることを見い出し、さらに輝度が１２００ｃｄ／ｍ2以上であるものは導光板から裏抜けする光を面方向に輝度ムラなく、均一に反射させるとの知見を得て、本発明を完成するに至った。
【０００７】
即ち、本発明は、ポリオレフィン系樹脂とフィラーを含有する２軸延伸フィルムを有する光反射体であって、前記フィラーが平均粒径が０．１〜８μｍである無機フィラー及び／または平均分散粒径が０．１〜８μｍである有機フィラーであり、前記２軸延伸フィルムの面積延伸倍率が１６〜８０倍であり、かつ輝度が１２００ｃｄ／ｍ2以上である光反射体を提供するものである。
【０００８】
２軸延伸フィルムにおけるフィラーの体積比率は３．０〜３５体積％であることが好ましく、無機フィラーを使用する場合は、比表面積が２０，０００ｃｍ2／ｇ以上であり、かつ粒径１０μｍ以上の粒子を含まない炭酸カルシウムを選択することが好ましい。また、２軸延伸フィルムの縦方向延伸倍率ＬMDと横方向延伸倍率ＬCDの比であるＬMD／ＬCDは０．２５〜２．７であることが好ましい。空孔率は１５〜６０％であり、ＪＩＳ  Ｐ−８１３８の不透明度は９０％以上であることが好ましい。また、２軸延伸フィルムが多層構造を有することが好ましく、２軸延伸フィルムの表裏面には保護層が形成されていてもよい。
なお、本明細書において「〜」はその前後に記載される数値をそれぞれ最小値および最大値として含む範囲を示す。
【０００９】
【発明の実施の形態】
本発明の光反射体は、ポリオレフィン系樹脂とフィラーを含有する２軸延伸フィルムを有する。その特徴は、前記フィラーが平均粒径が０．１〜８μｍである無機フィラー及び／または平均分散粒径が０．１〜８μｍである有機フィラーであること、前記２軸延伸フィルムの面積延伸倍率が１６〜８０倍であること、および輝度が１２００ｃｄ／ｍ2以上であることにある。これらの条件を満たす光反射体を用いれば、安価に輝度の向上を図り、明るいバックライトを実現することができる。
以下において、本発明の光反射体の構成および効果を詳細に説明する。
【００１０】
ポリオレフィン系樹脂
本発明の光反射体に用いられるポリオレフィン系樹脂の種類は特に制限されない。例えば、高密度ポリエチレン、中密度ポリエチレン等のエチレン系樹脂、あるいはプロピレン系樹脂等が挙げられる。これらは２種以上混合して用いることもできる。ポリオレフィン系樹脂の中では、プロピレン系樹脂が、耐薬品性、コストの面などから好ましい。
【００１１】
プロピレン系樹脂としては、プロピレン単独重合体や、主成分であるプロピレンと、エチレン、１−ブテン、１−ヘキセン、１−ヘプテン，４−メチル−１−ペンテン等のα−オレフィンとの共重合体が使用される。立体規則性は特に制限されず、アイソタクティックないしはシンジオタクティック及び種々の程度の立体規則性を示すものを用いることができる。また、共重合体は２元系でも３元系でも４元系でもよく、またランダム共重合体でもブロック共重合体であってもよい。
【００１２】
このようなポリオレフィン系樹脂は、２軸延伸フィルム中に３８〜９１．５重量％で使用することが好ましく、４４〜８９重量％で使用することがより好ましく、５０〜８６重量％で使用することがさらに好ましい。
【００１３】
フィラー
本発明に熱可塑性樹脂とともに用いられるフィラーとしては、各種無機フィラーまたは有機フィラーを使用することができる。
無機フィラーとしては、炭酸カルシウム、焼成クレイ、シリカ、けいそう土、タルク、酸化チタン、硫酸バリウム、アルミナ等が挙げられる。
有機フィラーとしては、ポリエチレンテレフタレート、ポリブチレンテレフタレート、ポリカーボネート、ナイロン−６、ナイロン−６，６、環状オレフィン重合体、環状オレフィンとエチレンとの共重合体等のポリオレフィン樹脂の融点よりは高い融点（例えば、１７０〜３００℃）ないしはガラス転移温度（例えば、１７０〜２８０℃）を有するものが使用される。
【００１４】
２軸延伸フィルムには、上記の無機フィラーまたは有機フィラーの中から１種を選択してこれを単独で使用してもよいし、２種以上を選択して組み合わせて使用してもよい。２種以上を組み合わせて使用する場合には、有機フィラーと無機フィラーを混合して使用してもよい。
【００１５】
後述する延伸成形により発生させる空隙サイズの調整のため、上記無機フィラーの平均粒径、または有機フィラーの平均分散粒径は好ましくはそれぞれが０．１〜８μｍの範囲、より好ましくはそれぞれが０．３〜５μｍの範囲のものを使用する。平均粒径、または平均分散粒径がこれより大きい場合、空隙が不均一となる傾向がある。また、平均粒径、または平均分散粒径がこれより小さい場合、所定の空隙が得られなくなる傾向がある。
本明細書でいう「無機フィラーの平均粒径」は、測定装置（（株）島津製作所製：ＳＳ−１００形）で測定した比表面積を用いて下記計算式により算出したものである。なお、下記計算式において真比重は空気を含まない状態の無機フィラーの比重である。
【数２】
平均粒径（μｍ）＝  ６  ／  真比重×比表面積
また、本明細書でいう「有機フィラーの平均分散粒径」は、断面の電子顕微鏡写真観察により求めたものである。具体的には、多層樹脂延伸フィルムをエポキシ樹脂で包埋して固化させた後、ミクロトームを用いて、例えばフィルムの厚さ方向に対して平行かつ面方向に垂直な切断面を作製し、この切断面をメタライジングした後、走査型電子顕微鏡で観察しやすい任意の倍率（例えば５００〜２０００倍）に拡大して観察して求めたものである。
【００１６】
また、好ましい空隙を形成するためには、例えば比表面積が２０，０００ｃｍ2／ｇ以上で、かつ粒径１０μｍ以上（レーザー回折式粒子計測装置「マイクロトラック」により測定した値）の粒子を含まない無機フィラーを使用するのが効果的である。特に、このような条件を満たす粒度分布がシャープな炭酸カルシウムを使用するのが好ましい。
【００１７】
後述する延伸成形により発生させる空隙量の調整のため、２軸延伸フィルム中への上記フィラーの配合量は体積換算で好ましくは３．０〜３５体積％、より好ましくは４．０〜３０体積％の範囲で使用できる。フィラーの配合量がこれより少ない場合、充分な空隙数が得られなくなる傾向がある。また、フィラーの配合量がこれより多い場合、剛度不足による折れシワが生じやすくなる傾向がある。
本発明で用いる２軸延伸フィルムは、単層構造であっても、多層構造であってもよい。フィルム成形時の配合組成などの自由度から多層構造であることが好ましい。多層構造が、例えば、表面層／基材層／裏面層の３層構造からなり、基材層を構成する主要な樹脂がプロピレン系樹脂の場合、延伸性を改良するために、ポリエチレン、エチレン酢酸ビニル等のプロピレン系樹脂より低融点の樹脂を３〜２５重量％配合するのが好ましい。また、基材層には無機フィラーとして二酸化チタンを０．５〜１０重量％、好ましくは０．５〜８．５重量％含有させてもよい。表裏面層には無機フィラーとして二酸化チタンを１重量％未満、好ましくは０．１〜０．９重量％含有させてもよい。二酸化チタンの配合量の上限を超えると、光反射体の白色度に影響をきたし輝度低下を招くと共に、液晶表示の色調及びコントラストが不明瞭となる傾向がある。
表裏面層の肉厚は０．１μｍ以上、好ましくは０．１μｍ以上１．５μｍ未満であり、かつ光反射体の全厚の１５％未満、好ましくは１〜１０％、更に好ましくは１〜５％である。
【００１８】
添加剤
本発明の反射板の２軸延伸フィルムには、必要により、蛍光増白剤、安定剤、光安定剤、分散剤、滑剤等を配合してもよい。安定剤としては、立体障害フェノール系やリン系、アミン系等の安定剤を０．００１〜１重量％、光安定剤としては、立体障害アミンやベンゾトリアゾール系、ベンゾフェノン系などの光安定剤を０．００１〜１重量％、無機フィラーの分散剤としては、シランカップリング剤、オレイン酸やステアリン酸等の高級脂肪酸、金属石鹸、ポリアクリル酸、ポリメタクリル酸ないしはそれらの塩等を０．０１〜４重量％配合してもよい。
【００１９】
成形
ポリオレフィン系樹脂およびフィラーを含む配合物の成形方法としては、一般的な２軸延伸方法が使用できる。具体例としてはスクリュー型押出機に接続された単層または多層のＴダイやＩダイを使用して溶融樹脂をシート状に押し出した後、ロール群の周速差を利用した縦延伸とテンターオーブンを使用した横延伸を組み合わせた２軸延伸方法や、テンターオーブンとリニアモーターの組み合わせによる同時２軸延伸などが挙げられる。
【００２０】
延伸温度は使用するポリオレフィン系樹脂の融点より２〜６０℃低い温度であり、樹脂がプロピレン単独重合体（融点１５５〜１６７℃）のときは１５２〜１６４℃、高密度ポリエチレン（融点１２１〜１３４℃）のときは１１０〜１２０℃が好ましい。また、延伸速度は２０〜３５０ｍ／分が好ましい。
【００２１】
２軸延伸フィルム中に発生させる空隙の大きさを調整するために、面積延伸倍率＝（縦方向延伸倍率ＬMD）×（横方向延伸倍率ＬCD）は好ましくは１６〜８０倍の範囲とし、より好ましくは２５〜７０倍の範囲とする。
【００２２】
２軸延伸フィルム中に発生させる空隙のアスペクト比を調整するために、縦方向延伸倍率ＬMD及び横方向延伸倍率ＬCDの比ＬMD／ＬCDは好ましくは０．２５〜２．７の範囲とし、より好ましくは０．３５〜２．３の範囲とする。
面積延伸倍率そして、ＬMD／ＬCDがこの範囲を逸脱する場合、真円に近い微細な空隙が得られにくくなる傾向がある。
【００２３】
本発明の反射板中に発生させる空隙の単位体積あたりの量を調整するために、空孔率は好ましくは１５〜６０％、より好ましくは２０〜５５％の範囲とする。
本明細書において「空孔率」とは、下記式（１）にしたがって計算される値を意味する。式（１）のρ0は真密度を表し、ρは密度（ＪＩＳ  Ｐ−８１１８）を表す。
延伸前の材料が多量の空気を含有するものでない限り、真密度は延伸前の密度にほぼ等しい。
本発明で用いる２軸延伸フィルムの密度は一般に０．５５〜１．２０ｇ／ｃｍ3の範囲であり、空隙が多いほど密度は小さくなり空孔率は大きくなる。空孔率が大きい方が表面の反射特性も向上させることができる。
【００２４】
【数３】
0004688339.tif 000002
【００２５】
延伸後の２軸延伸フィルムの肉厚は、好ましくは５０〜４００μｍ、より好ましくは８０〜３００μｍである。肉厚がこれより薄いと光の裏抜けが生じる傾向がある。また、肉厚がこれより厚いとバックライトユニットが厚くなり過ぎるきらいがある。
本発明の不透明度（ＪＩＳ  Ｐ−８１３８）は、好ましくは９０％以上、より好ましくは９５％以上である。９０％未満では、光の裏抜けが生じる傾向がある。
【００２６】
保護層
得られた２軸延伸フィルムはそのままでも本発明の光反射体として用いることができるが、成形、加工使用時での発生が懸念されるキズや汚れ付着の防止のために、２軸延伸フィルムの表裏面にはその光学特性を損ねない範囲でさらに保護層を設けたうえで光反射体として用いることもできる。保護層は、２軸延伸フィルムの片面に形成しても両面に形成してもよい。
【００２７】
保護層の形成方法としては、上記２軸延伸フィルムの延伸成型前に多層ＴダイやＩダイを使用して保護層の溶融原料を共押し出しし、得られた積層体を２軸延伸成形して設ける方法、上記２軸延伸フィルムの１軸方向の延伸が終了したのち、保護層の溶融原料を押し出し貼合し、この積層体を１軸延伸成形して設ける方法、上記２軸延伸フィルムを延伸成形して得た後に保護層の原料塗料を直接または間接的に塗布、乾燥や硬化して設ける方法等が挙げられる。
【００２８】
上記２軸延伸フィルムと同時に２軸もしくは１軸方向に延伸成形して設ける保護層には、光反射体に使用されるものと同じポリオレフィン系樹脂およびフィラーが使用できる。また、上記の添加剤も使用することができる。
上記２軸延伸フィルムの延伸成形後に原料塗料を塗布して設ける保護層としては、シリコン系、フッ素系のものが挙げられる。本保護層は上記延伸成形されて設けられる保護層を形成した後にさらに重ねて形成してもよい。
【００２９】
塗工方法はロールコーター、ブレードコーター、バーコーター、エアーナイフコーター、サイズプレスコーター、グラビアコーター、リバースコーター、ダイコーター、リップコーター、スプレーコーター等により行われ、必要によりスムージングを行ったり、乾燥工程を経て、余分な水や親水性溶剤が除去さたり、熱、光や電子線により硬化されて保護層が形成される。
【００３０】
本発明の光反射体の保護層は２軸延伸フィルムの光学特性を損ねないように、厚さとしては片面あたり好ましくは０．２〜８０μｍ、より好ましくは２〜６０μｍの範囲で設けることが好ましい。
【００３１】
さらにこれらの保護層の少なくとも片面側に光の裏抜け防止のために、アンカーコート層を介して金属蒸着層を設けることもできる。すなわち、ポリエステル系またはポリウレタン系アンカーコート剤を乾燥重量で０．０３〜５ｇ／ｍ2の割合で塗布し、この面に金属蒸着を行い、金属蒸着層を設けることが一般的である。
蒸着に用いられる金属はアルミニウムが一般的であり、金属蒸着層の厚さは好ましくは０．０２５〜０．５μｍ、より好ましくは０．０３〜０．１μｍである。
【００３２】
光反射体
本発明の光反射体の形状は特に制限されず、使用目的や使用態様に応じて適宜決定することができる。通常は、板状やフィルム状にして使用するが、その他の形状で使用した場合であっても光反射体として使用するものである限り、本発明の範囲内に包含される。
【００３３】
本発明の光反射体は、バックライト型、中でもサイドライト方式の表示装置を構成する光反射体として極めて有用である。本発明の光反射体を用いたサイドライト方式の液晶表示装置は、導光板から裏抜けする光を光反射体が面方向に輝度ムラなく均一に反射させるため、見る人に自然な感じを与えることができる。
本発明の光反射体は、このようなバックライト型液晶表示装置のみならず、内蔵式光源を使用せずに室内光を反射させることを意図した低消費電力型の表示装置にも利用することが可能である。また、室内外照明用、電飾看板用光源の背面にも幅広く利用することができる。
【００３４】
【実施例】
以下に実施例、比較例及び試験例を記載して、本発明をさらに具体的に説明する。以下に示す材料、使用量、割合、操作等は、本発明の趣旨を逸脱しない限り適時変更することができる。従って、本発明の範囲は以下に示す具体例に制限されるものではない。
【００３５】
（実施例１〜４および比較例１〜２）
プロピレン単独重合体、高密度ポリエチレンおよび重質炭酸カルシウムを表１に記載の量で混合した組成物（Ａ）と、プロピレン単独重合体および重質炭酸カルシウムを表１に記載の量で混合した組成物（Ｂ）とを、それぞれ別々の３台の押出機（組成物（Ｂ）については２台使用）を用いて２５０℃で溶融混練した。その後、一台の共押ダイに供給してダイ内で（Ａ）の両面に（Ｂ）を積層後、シート状に押し出し、冷却ロールで約６０℃まで冷却することによって積層物を得た。
【００３６】
この積層物を１４５℃に再加熱した後、多数のロール群の周速差を利用して縦方向に表１に記載の倍率で延伸し、再び約１５０℃まで再加熱してテンターで横方向に表１に記載の倍率で延伸した。その後、１６０℃でアニーリング処理した後、６０℃まで冷却し、耳部をスリットして表１に記載の厚みを有する三層構造の光反射体を得た。
【００３７】
なお、比較例１および２については、ダイスのリップ開度を調整することにより、積層物を縦方向にのみ６倍に延伸して、表１に記載の厚みを有する一軸延伸フィルムよりなる光反射体を得た。
【００３８】
（実施例５）
上に記載される方法により製造した積層物を１４５℃に再加熱した後、多数のロール群の周速差を利用して縦方向に５倍延伸した。
プロピレン単独重合体および重質炭酸カルシウムを表１に記載の量で混合した組成物（Ｃ）を２つの押出機で溶融混練し、得られた５倍延伸シートの両面に（Ｃ）が外側になるようにダイ内で共押し出しして積層した。ついでこの積層物を１６０℃に加熱したのち横方向に７．５倍の延伸を行って、表裏面に保護層を設けた光反射体を得た。
【００３９】
（実施例６〜８）
プロピレン単独重合体、高密度ポリエチレン、重質炭酸カルシウムおよび平均粒径０．２μｍの二酸化チタンを表１に記載の量で混合した組成物（Ａ）と、プロピレン単独重合体、重質炭酸カルシウムおよび平均粒径０．２μｍの二酸化チタンを表１に記載の量で混合した組成物（Ｂ）とを、それぞれ別々の３台の押出機（組成物（Ｂ）については２台使用）を用いて２５０℃で溶融混練した。その後、一台の共押ダイに供給してダイ内で（Ａ）の両面に（Ｂ）を積層後、シート状に押し出し、冷却ロールで約６０℃まで冷却することによって積層物を得た。
【００４０】
（試験例）
製造した実施例１〜８および比較例１〜２の光反射体について、不透明度、空孔率および輝度を測定した。
不透明度は、測定装置（スガ試験機（株）製：ＳＭ−５）を用いて、ＪＩＳ  Ｐ−８１４２の試験を行うことによって測定した。
空孔率は、ＪＩＳ  Ｐ−８１１８にしたがって密度および真密度を測定し、上記の空孔率算出式により計算して求めた。
輝度は、図１に示すように白色網点印刷２を施したアクリル板３（導光板）に光反射体１をセットし、片側端面より冷陰極ランプ５（ハリソン社（製）インバーターユニット、１２Ｖ、６ｍＡ管電流下）を照射して、輝度計６（ミノルタカメラ（株）製：ＬＳ１１０型）により測定した。
これらの各測定結果を表１にまとめて示す。
【００４１】
【表１】
0004688339.tif 000003
【００４２】
【発明の効果】
以上のように、本発明の光反射体によれば、光学的特徴を有する成分に頼らずに、安価に輝度の向上を図ることができる。このため、本発明の光反射体をバックライト装置に使用すれば、従来よりも輝度が高く、明るいバックライトが実現できる。
【図面の簡単な説明】
【図１】  輝度測定法を説明するための概略断面図である。
【符号の説明】
１  光反射体
２  反射用白色網点印刷
３  アクリル板（導光板）
４  拡散シート
５  冷陰極ランプ
６  輝度計
【図１】
0004688339.tif 000004